СПОСОБ ИЗВЛЕЧЕНИЯ ТОНКОДИСПЕРСНОГО ЗОЛОТА ИЗ ГЛИНИСТЫХ ОТЛОЖЕНИЙ
EXTRACTION OF FINE GOLD FROM ARGILLACEOUS SEDIMENTS

Изобретение относится к обогащению полезных ископаемых и может быть использовано для извлечения тонкодисперсного золота из глинистых отложений.
Известен новый процесс для извлечения золота, основанный на изменении поверхностно-активного слоя частиц золота углеводородами. Гидрофобная поверхность частиц золота покрывается масляной пленкой. Такие олефиновые частицы агломерируются в более крупные скопления, которые извлекаются флотацией или классификацией. Агломерированный продукт подвергается обжигу, а полученная в результате обжига зола - плавке [1].
Недостатком данного способа является многостадийность процесса извлечения, необходимость разрушения агломератов путем обжига.
Известен способ выделения тонкодисперсных металлов из минеральных продуктов, заключающийся в том, что извлечение золота ведут путем приготовления водной суспензии золотосодержащего материала, обработки ее йодом в количестве 300 г/т при pH 8-11 среды с получением фазы, содержащей укрупненный металл, и отделением его от суспензии [2].
Недостатком данного способа является низкая эффективность извлечения золота.
Наиболее близким по технической сущности к предлагаемому решению является способ извлечения золота из иловых техногенных отложений, включающий приготовление сухой смеси из иловых отложений с добавлением хлорной извести, приготовление суспензии добавлением к смеси раствора серной кислоты и последующую сорбцию золота сорбентом растительного типа. Приготовление сухой смеси ведут смешиванием иловых отложений в виде фракций крупностью менее 0,05 мм с хлорной известью в соотношении 100:5. Приготовление суспензии ведут добавлением в сухую смесь 10%-ного раствора серной кислоты в количестве 250 мл и перемешиванием в смесительном устройстве в течение четырех часов. Затем осуществляют сорбцию введением в полученную суспензию сорбента растительного типа, измельченного до крупности в пределах менее 0,5 и более 0,2 мм после температурной обработки при 200°C в течение одного часа, и дополнительным перемешиванием в течение 20 минут. После сорбции проводят промывание смеси водой на сите размером ячеек менее 0,5 и более 0,2 мм, высушивание и пробирную плавку [3].
К недостаткам данного способа следует отнести необходимость создания условий для растворения золота и сорбции, что увеличивает многостадийность процесса извлечения и снижает его экологическую безопасность.
Технический результат изобретения - повышение извлечения тонкодисперсной фазы золота из глинистых отложений эффективным и экологически безопасным способом.
Технический результат достигается тем, что в способе извлечения тонкодисперсного золота из глинистых отложений, включающем приготовление суспензии из глинистых отложений, улавливание из суспензии тонкодисперсного золота сорбцией введением сорбента на основе растительного материала, предварительно измельченного до крупности 0,3 мм, в суспензию и перемешиванием, с последующим промыванием сорбента на сетке размером ячеек 0,3 мм, высушиванием и пробирной плавкой, приготовление суспензии осуществляют при соотношении Т:Ж как 1:25, сорбент на основе растительного материала после измельчения размачивают до рыхлых хлопьев, сорбцию проводят введением сорбента в суспензию, активированную в смесительном устройстве до однородного состояния в течение 3-5 минут, и последующим перемешиванием в смесительном устройстве в течение 30-40 секунд, после сорбции проводят промывание рыхлых хлопьев, содержащих золото.
Наличие существенных признаков позволяет улавливать тонкодисперсное золото прямо из суспензии с достаточно высоким процентом извлечения тонкодисперсного золота - более 70%.
Способ выполняется следующим образом.
Пример 1
Из 100 г сухой навески крупностью -0,1 мм высокоглинистой россыпи «Бешеная» (Нижний Амур), содержащей 3 г/т золота, получали суспензию при соотношении Т:Ж как 1:25 в объеме 2,5 л. Суспензию активировали в течение 3-5 минут до однородного состояния, вносили 5 г сорбента на основе растительного материала. Перед внесением сорбент на основе растительного материала измельчали до крупности 0,3 мм и размачивали до рыхлых хлопьев. В активированную в смесительном устройстве суспензию вносили сорбент и продолжали перемешивание еще 30-40 секунд. После сорбции осуществили промывание рыхлых хлопьев, содержащих золото, на сетке размером ячеек 0,3 мм, высушивание и пробирную плавку.
По многочисленным опытам извлечение золота в среднем составило 72%.
Пример 2
Сто граммов сухой навески крупностью -0,1 мм высокоглинистой россыпи «Соболинка» (Нижний Амур) с содержанием золота 5 г/т подвергли операциям как в первом примере. По многочисленным опытам извлечение золота составило 70%.
Пример 3
Аналогичные опыты проведены на природной глине месторождения «Колчан» (Николаевский район) с содержанием золота 4 г/т, где также по многочисленным опытам получили извлечение золота в среднем 73%.
Способ позволяет повысить извлечение тонких фракций золота, обеспечивает экологическую безопасность и не требует дорогостоящего оборудования.
Источники информации
1. Новый процесс для извлечения золота Mining Magazin, 1990. 163 №1. с 62-63.
2. Патент №2130499 Российская Федерация. Способ выделения тонкодисперсных металлов. / Колтун А.Г., Костылев Д.С., Ятлукова Н.Г. 20.05.99.
3. Патент №2340689 Российская Федерация, МПК С22 В 11/00. Способ извлечения золота из иловых техногенных отложений. / Литвинцев B.C., Пономарчук Г.П. и др.; заявитель и патентообладатель Федеральное гос. бюдж. учреждение науки Ин-т горного дела ДВО РАН. - №2007121108/02; заявл. 05.06.2007; опубл. 10.12.2008, Бюл. №34. - 5 с.